(57)【要約】      （修正有）【課題】フッ素樹脂の特性を維持しつつ、相手材の表面状態や振動においても優れたシール性を有する成形品を提供することを目的とする。【解決手段】表面にパーフルオロエラストマー塗膜を有する溶融加工可能なフッ素樹脂の成形品である。溶融加工可能なフッ素樹脂が、テトラフルオロエチレン単位とパーフルオロ（アルキルビニルエーテル）単位および／またはＣＦ3で示されるヘキサフルオロプロピレン単位からなる共重合体であり、パーフルオロエラストマーが、テトラフルオロエチレン単位とパーフルオロ（アルキルビニルエーテル）単位を有する共重合体である。【選択図】なし【特許請求の範囲】
【請求項１】
表面にパーフルオロエラストマー塗膜を有する溶融加工可能なフッ素樹脂の成形品。
【請求項２】
溶融加工可能なフッ素樹脂が、テトラフルオロエチレン単位と、式（Ｉ）：
【化１】
2008296549.tif 000008
式中、ＲｆはＯＲｆ1（Ｒｆ1は炭素数１〜５のパーフルオロアルキル基）で示されるパーフルオロ（アルキルビニルエーテル）単位および／またはＣＦ3で示されるヘキサフルオロプロピレン単位からなる共重合体である請求項１記載の成形品。
【請求項３】
パーフルオロエラストマーが、テトラフルオロエチレン単位と、式（ＩＩ）：
【化２】
2008296549.tif 000009
（式中、Ｒｆ1は炭素数１〜５のパーフルオロアルキル基である）
で示されるパーフルオロ（アルキルビニルエーテル）単位を有する共重合体である請求項１または２記載の成形品。
【請求項４】
パーフルオロエラストマーが、さらに、シアノ基、カルボキシル基およびアルコキシカルボニル基よりなる群から選択される少なくとも１つの基からなる架橋部位を有する請求項１〜３のいずれかに記載の成形品。
【請求項５】
成形品がシート、フィルム、チューブ、ロッド、ブロックおよびリングよりなる群から選ばれる少なくとも１種である請求項１〜４のいずれかに記載の成形品。
【請求項６】
溶融加工可能なフッ素樹脂の成形品にパーフルオロエラストマーを含む塗料を塗布する工程を含む請求項１〜５のいずれかに記載の成形品の製造方法。
【請求項７】
溶融加工可能なフッ素樹脂の成形品をパーフルオロエラストマーを含む塗料に浸漬する工程を含む請求項１〜５のいずれかに記載の成形品の製造方法。
【請求項８】
パーフルオロエラストマーを含む塗料のパーフルオロエラストマーの濃度が１〜５０質量％である請求項６または７記載の成形品の製造方法。
【発明の詳細な説明】
【技術分野】
【０００１】
本発明は、フッ素樹脂の表面にパーフルオロエラストマー塗膜を有する成形品に関する。
【背景技術】
【０００２】
従来、フッ素樹脂成形品は耐薬品性、耐熱性、非粘着性等の優れた特性を生かし、さまざまな構造材やシール材として広く用いられているが、相手材の表面状態や振動によりシール性が問題となるケースが少なくない。そのような問題点を解決するため、フッ素樹脂と他材とを積層させた積層体が提案されている。たとえば、特許文献１では、パーフルオロゴム層とフッ素樹脂層を加硫接着することによって得られる積層体が開示されている。
【０００３】
【特許文献１】特開２０００−３１３０８９号公報
【発明の開示】
【発明が解決しようとする課題】
【０００４】
本発明は、フッ素樹脂の特性を維持しつつ、相手材の表面状態や振動においても優れたシール性を有する成形品を提供することを目的とする。
【課題を解決するための手段】
【０００５】
本発明は、表面にパーフルオロエラストマー塗膜を有する溶融加工可能なフッ素樹脂の成形品に関する。
【０００６】
溶融加工可能なフッ素樹脂としては、テトラフルオロエチレン／ヘキサフルオロプロピレン共重合体（ＦＥＰ）、ポリフッ化ビニリデン（ＰＶＤＦ）、ポリフッ化ビニル（ＰＶＦ）、エチレン／テトラフルオロエチレン共重合体（ＥＴＦＥ）、ポリクロロトリフルオロエチレン（ＰＣＴＦＥ）、エチレン／クロロトリフルオロエチレン共重合体（ＥＣＴＦＥ）、テトラフルオロエチレン／パーフルオロ（アルキルビニルエーテル）共重合体（ＰＦＡ）、テトラフルオロエチレン／パーフルオロ（アルキルビニルエーテル）／クロロトリフルオロエチレン共重合体（ＣＰＴ）などがあげられる。
【０００７】
その中でもテトラフルオロエチレン単位と、式（Ｉ）：
【化１】
2008296549.tif 000002
（式中、ＲｆはＯＲｆ1（Ｒｆ1は炭素数１〜５のパーフルオロアルキル基）またはＣＦ3である）で示されるパーフルオロ（アルキルビニルエーテル）単位および／またはＣＦ3で示されるヘキサフルオロプロピレン単位からなる樹脂性の共重合体（ＰＦＡまたはＦＥＰ）であることが好ましい。
【０００８】
パーフルオロエラストマーが、テトラフルオロエチレン単位と、式（ＩＩ）：
【化２】
2008296549.tif 000003
（式中、Ｒｆ1は炭素数１〜５のパーフルオロアルキル基である）
で示されるパーフルオロ（アルキルビニルエーテル）単位を有するエラストマー性の共重合体であることが好ましい。
【０００９】
パーフルオロエラストマーが、さらに、シアノ基、カルボキシル基およびアルコキシカルボニル基よりなる群から選択される少なくとも１つの基からなる架橋部位を有することが好ましい。
【００１０】
成形品がシート、フィルム、チューブ、ロッド、ブロックおよびリングよりなる群から選ばれる少なくとも１種であることが好ましい。
【００１１】
また、本発明は、溶融加工可能なフッ素樹脂成形品にパーフルオロエラストマーを含む塗料を塗布する工程を含む前記の成形品の製造方法にも関する。
【００１２】
さらに、本発明は、溶融加工可能なフッ素樹脂成形品をパーフルオロエラストマーを含む塗料に浸漬する工程を含む前記の成形品の製造方法にも関する。
【００１３】
パーフルオロエラストマーを含む塗料のパーフルオロエラストマーの濃度が１〜５０質量％であることが好ましい。
【発明の効果】
【００１４】
本発明は、溶融加工可能なフッ素樹脂の表面にパーフルオロエラストマーの薄膜層を設けることにより、パーフルオロエラストマーとフッ素樹脂基材との密着性に優れた成形品が得られる。また、パーフルオロエラストマー層の厚みを調節することで幅広く相手材との表面状態や使用環境に対応できる。
【発明を実施するための最良の形態】
【００１５】
本発明は、表面にパーフルオロエラストマー塗膜を有する溶融加工可能なフッ素樹脂の成形品に関する。
【００１６】
溶融加工可能なフッ素樹脂は、テトラフルオロエチレン（以下、ＴＦＥともいう）単位とパーフルオロ（アルキルビニルエーテル）（以下、ＰＡＶＥともいう）単位との共重合体（ＰＦＡ）またはＴＦＥ単位とヘキサフルオロプロピレン（以下、ＨＦＰともいう）単位との共重合体（ＦＥＰ）が好ましい。
【００１７】
ＰＡＶＥ単位の具体例としては、式（ＩＩ）：
【化３】
2008296549.tif 000004
（式中、Ｒｆ1は炭素数１〜５のパーフルオロアルキル基である）
で示されるものが好ましい。ここで、式中、Ｒｆ1は炭素数１〜５、好ましくは１〜４、より好ましくは１〜３のパーフルオロアルキル基である。具体的には、パーフルオロ（メチルビニルエーテル）（以下、ＰＭＶＥともいう）、パーフルオロ（プロピルビニルエーテル）などがあげられ、これらをそれぞれ単独で、または本発明の効果を損なわない範囲で任意に組み合わせて用いることができる。
【００１８】
ＰＡＶＥ単位の含有量は、溶融加工可能なフッ素樹脂（ＰＦＡ）中、０．３〜１５モル％であることが好ましく、０．５〜１０モル％がより好ましく、１〜５モル％がさらに好ましい。ＰＡＶＥ単位の含有量が０．３モル％未満であると、溶融加工が困難となる傾向がある。一方、ＰＡＶＥ単位の含有量が１５モル％をこえると、エラストマー性になる。
【００１９】
ＦＥＰ中のＨＦＰの含有量は、溶融加工可能なフッ素樹脂（ＦＥＰ）中、０．３〜１５モル％であることが好ましく、１〜１５モル％がより好ましく、５〜１０モル％がさらに好ましい。ＨＦＰ単位の含有量が０．３モル％未満であると、溶融加工が困難となる傾向がある。
【００２０】
パーフルオロエラストマーとしては、ＴＦＥ単位とＰＡＶＥ単位とのエラストマー性の共重合体（エラストマー性のＴＦＥ／ＰＡＶＥ共重合体はＰＦＡとは言わない）であることが好ましい。
【００２１】
ＰＡＶＥ単位としては、前記式（Ｉ）であげられたものと同じものがあげられる。
【００２２】
ＰＡＶＥ単位の含有量は、パーフルオロエラストマー中に１５モル％を超え５０モル％までであることが好ましく、２０〜５０モル％がより好ましく、２５〜４５モル％がさらに好ましい。これらの組成の範囲を外れると、ゴム弾性体としての性質が失われ、樹脂に近い性質となる。
【００２３】
パーフルオロエラストマーに架橋部位を与える単量体としては、シアノ基、カルボキシル基およびアルコキシカルボニル基よりなる群から選択される少なくとも１つの基を有することが好ましく、式（ＩＩＩ）：
【化４】
2008296549.tif 000005
（式中、ｍは０〜５の整数、ｎは１〜３の整数、Ｘ1はニトリル基、カルボキシル基、アルコキシカルボニル基）
で表される単量体などがあげられ、これらをそれぞれ単独で、任意に組み合わせて用いることができる。
【００２４】
このニトリル基、カルボキシル基またはアルコキシカルボニル基が、架橋点として機能することができる。
【００２５】
架橋部位を与える単量体は、ＴＦＥ単位とＰＡＶＥの合計量に対して、０〜５モル％であることが好ましく、０〜２モル％であることがより好ましい。これらの組成の範囲を外れると、ゴム弾性体としての性質が失われ、樹脂に近い性質となる傾向がある。
【００２６】
本発明の成形品には、エラストマーに一般的に用いられる添加物、例えばカーボンブラック、金属酸化物、金属水酸化物、樹脂粉末などの充填剤、ワックス、脂肪酸塩などの加工助剤や可塑剤、有機、無機系の着色剤などを含有させてもよい。
【００２７】
本発明の成形品の形状としては、シート、フィルム、チューブ、ロッド、ブロック、リングなどがあげられる。
【００２８】
本発明の成形品本体に用いられる組成物は、前記の各成分を、通常のエラストマー用加工機械、例えば、オープンロール、バンバリーミキサー、ニーダーなどを用いて混合することにより調製することができる。この他、密閉式混合機を用いる方法によっても調製することができる。
【００２９】
また、本発明は、溶融加工可能なフッ素樹脂成形品にパーフルオロエラストマーを含む塗料を塗布する、または、浸漬させる工程を含む前記の成形品の製造方法にも関する。
【００３０】
パーフルオロエラストマーを含む塗料には、前記架橋部位を与える単量体と架橋する架橋剤を含むことが好ましい。具体例としては、限定的ではないが、たとえば２，２−ビス［３−アミノ−４−（Ｎ−メチルアミノ）フェニル］ヘキサフルオロプロパン、２，２−ビス［３−アミノ−４−（Ｎ−エチルアミノ）フェニル］ヘキサフルオロプロパン、２，２−ビス［３−アミノ−４−（Ｎ−プロピルアミノ）フェニル］ヘキサフルオロプロパン、２，２−ビス［３−アミノ−４−（Ｎ−フェニルアミノ）フェニル］ヘキサフルオロプロパン、２，２−ビス［３−アミノ−４−（Ｎ−パーフルオロフェニルアミノ）フェニル］ヘキサフルオロプロパン、２，２−ビス［３−アミノ−４−（Ｎ−ベンジルアミノ）フェニル］ヘキサフルオロプロパンなどがあげられる。これらの中でも、架橋物の耐熱性の点から、２，２−ビス［３−アミノ−４−（Ｎ−フェニルアミノ）フェニル］ヘキサフルオロプロパンがさらに好ましい。
【００３１】
以上に説明した架橋剤は、機械的強度、耐熱性、耐薬品性に優れ、特に耐熱性と耐薬品性にバランスよく優れた架橋物を与えるものである。
【００３２】
なお、２，２−ビス−［３−アミノ−４−（Ｎ−フェニルアミノ）フェニル］ヘキサフルオロプロパンは、ジャーナル・オブ・ポリマー・サイエンスのポリマー・ケミストリー編、Ｖｏｌ．２０、２３８１〜２３９３頁（１９８２）でモノマーとして合成されている。
【００３３】
架橋剤の添加量は、パーフルオロエラストマー１００質量部に対して、０．１〜２０質量部であることが好ましく、０．５〜１０質量部であることがより好ましい。架橋剤の添加量が、０．１質量部未満であると、実用上充分な機械的強度、耐熱性、耐薬品性が得られない傾向があり、２０質量部をこえると、架橋に多大な時間がかかる上、架橋物が硬く柔軟性がなくなる傾向がある。
【００３４】
パーフルオロエラストマーを含む塗料に使用できる溶剤としては、特に限定されず、パーフルオロエラストマーを充分に溶かすことができるものであればよい。パーフルオロエラストマーを充分に溶かすことができる点で、化学構造から計算される水素原子の含有量が３質量％以下のフッ素系溶剤が好ましく、水素原子の含有量が０質量％である完全フッ素化溶剤がより好ましい。水素原子の含有量が３質量％をこえる溶剤では、パーフオロエラストマーの溶解性に乏しい傾向がある。
【００３５】
さらに、架橋剤がフェニルアミン骨格を有する場合は、一部の低級ケトン系などの溶剤では、変質してしまう傾向があり、長期の溶液安定性を損なうため、変質しない溶剤を使うことが好ましい。
【００３６】
フェニルアミン骨格を変質させないフッ素系溶剤としては、パーフルオロ３級アミン（例えば、パーフルオロトリ−ｎ−ブチルアミン、パーフルオロトリエチルアミン）、ＣＦＣ（完全ハロゲン化クロロフルオロカーボン）、ＨＦＣ（ハイドロフルオロカーボン）、ＨＣＦＣ（ハイドロクロロフルオロカーボン）、ＨＦＥ（ハイドロフルオロエーテル）、パーフルオロアルカンなどがあげられる。これらは、単独もしくは２種類以上の溶剤を併用して用いることができる。
【００３７】
また、パーフルオロエラストマーを含む塗料のパーフルオロエラストマーの濃度は、１〜５０質量％が好ましく、５〜２０質量％がより好ましい。パーフルオロエラストマーの濃度が１質量％未満であると一度の塗布で得られる膜厚が非常に薄くなる傾向がある。一方、パーフルオロエラストマーの濃度が５０質量％をこえると、組成物の溶液粘度が高く、加工が困難になる傾向がある。
【００３８】
パーフルオロエラストマーを含む塗料組成物は、溶剤以外の各成分を、通常のゴム用加工機械、たとえば、オープンロール、バンバリーミキサー、ニーダーなどを用いて混合し、コンパウンドとした後、溶剤に溶解または分散させることにより調製することができる。この他、ボールミル等の密閉式混合機を用い、各成分を混合する方法によっても調製することができる。
【００３９】
また、必要に応じて架橋性エラストマー組成物に配合される通常の添加物、たとえば充填剤、加工助剤、可塑剤、着色剤、安定剤、接着助剤などの各種添加剤を配合することができ、前記のものとは異なる常用の架橋剤や架橋促進剤を１種またはそれ以上配合してもよい。
【００４０】
得られた塗料を溶融加工可能なフッ素樹脂成形品にコーティングする方法としては、溶融加工可能なフッ素樹脂成形品に塗布する方法、または、浸漬させる方法があげられる。具体的なコーティング方法としては、例えば、ディップコーティング、流延、スプレーコーティング、刷毛塗り、カーテンフローコーティングなどがあげられる。
【００４１】
塗布された成形品は、塗布後、溶剤を蒸発させ、さらに塗料組成物の架橋を行うことが好ましい。溶剤を蒸発させる方法としては、風乾、オーブンによる乾燥等、通常用いられている方法であれば、特に限定はされない。
【００４２】
塗布された成形品における塗膜の厚みは、１〜５００μｍが好ましく、３〜２００μｍがより好ましく、５〜１００μｍがさらに好ましい。塗膜の厚みが１μｍ未満であるとシール性の改良効果に乏しく、また、塗膜の厚みが５００μｍをこえると、何度も塗料を重ね塗りしなければならず実用的ではない。
【００４３】
架橋条件としては、使用する架橋剤などの種類により適宜決めればよいが、通常、１５０〜３００℃の温度で、１分〜２４時間焼成を行う。
【００４４】
また、架橋方法としては、スチーム架橋など通常用いられている方法はもちろんのこと、常圧、加圧、減圧下においても、また、空気中においても、どのような条件下においても架橋反応を行うことができる。
【００４５】
本発明の成形品としては、シール材などの用途に好適に用いることができる。
【００４６】
また、シール材として用いる場合、以下に示す分野で好適に用いることができる。
【００４７】
半導体製造装置、液晶パネル製造装置、プラズマパネル製造装置、プラズマアドレス液晶パネル、フィールドエミッションディスプレイパネル、太陽電池基板等の半導体関連分野では、Ｏ（角）リング、パッキン、シール材、ガスケット、ダイアフラム等があげられ、これらはＣＶＤ装置、ドライエッチング装置、ウェットエッチング装置、酸化拡散装置、スパッタリング装置、アッシング装置、洗浄装置、イオン注入装置、排気装置に用いることができる。具体的には、ゲートバルブのＯリング、シール材として、クォーツウィンドウのＯリング、シール材として、チャンバーのＯリング、シール材として、ゲートのＯリング、シール材として、ベルジャーのＯリング、シール材として、カップリングのＯリング、シール材として、ポンプのＯリング、シール材、ダイアフラムとして、半導体用ガス制御装置のＯリング、シール材として、レジスト現像液、剥離液用のＯリング、シール材として用いることができる。
【００４８】
自動車分野では、ガスケット、シャフトシール、バルブステムシール、シール材はエンジンならびに周辺装置に用いることができ、シール材はＡＴ装置に用いることができ、Ｏ（角）リング、パッキン、シール材およびダイアフラムは燃料系統ならびに周辺装置に用いることができる。具体的には、エンジンヘッドガスケット、メタルガスケット、オイルパンガスケット、クランクシャフトシール、カムシャフトシール、バルブステムシール、マニホールドパッキン、酸素センサー用シール、インジェクターＯリング、インジェクターパッキン、燃料ポンプＯリング、ダイアフラム、クランクシャフトシール、ギアボックスシール、パワーピストンパッキン、シリンダーライナーのシール、バルブステムのシール、自動変速機のフロントポンプシール、リアーアクスルピニオンシール、ユニバーサルジョイントのガスケット、スピードメーターのピニオンシール、フートブレーキのピストンカップ、トルク伝達のＯ−リング、オイルシール、排ガス再燃焼装置のシール、ベアリングシール、キャブレターのセンサー用ダイアフラム等として用いることができる。
【００４９】
航空機分野、ロケット分野および船舶分野では、ダイアフラム、Ｏ（角）リング、バルブ、パッキン、シール材等があげられ、これらは燃料系統に用いることができる。具体的には、航空機分野では、ジェットエンジンバルブステルシール、ガスケットおよびＯ−リング、ローテーティングシャフトシール、油圧機器のガスケット、防火壁シール等に用いられ、船舶分野では、スクリューのプロペラシャフト船尾シール、ディーゼルエンジンの吸排気用バルブステムシール、バタフライバルブのバルブシール、バタフライ弁の軸シール等に用いられる。プラント等の化学品分野では、バルブ、パッキン、ダイアフラム、Ｏ（角）リング、シール材等があげられ、これらは医薬、農薬、塗料、樹脂等化学品製造工程に用いることができる。具体的には、化学薬品用ポンプ、流量計、配管のシール、熱交換器のシール、硫酸製造装置のガラス冷却器パッキング、農薬散布機、農薬移送ポンプのシール、ガス配管のシール、メッキ液用シール、高温真空乾燥機のパッキン、製紙用ベルトのコロシール、燃料電池のシール、風洞のジョイントシール、ガスクロマトグラフィー、ｐＨメーターのチューブ結合部のパッキン、分析機器、理化学機器のシール、ダイアフラム、弁部品等として用いることができる。
【００５０】
現像機等の写真分野、印刷機械等の印刷分野および塗装設備等の塗装分野では、乾式複写機のシール、弁部品等として用いることができる。
【００５１】
食品プラント機器分野では、バルブ、パッキン、ダイアフラム、Ｏ（角）リング、シール材等があげられ、食品製造工程に用いることができる。具体的には、プレート式熱交換器のシール、自動販売機の電磁弁シール等として用いることができる。
【００５２】
原子力プラント機器分野では、パッキン、Ｏリング、シール材、ダイアフラム、バルブ等があげられる。
【００５３】
一般工業分野では、パッキング、Ｏリング、シール材、ダイアフラム、バルブ等があげられる。具体的には、油圧、潤滑機械のシール、ベアリングシール、ドライクリーニング機器の窓、その他のシール、六フッ化ウランの濃縮装置のシール、サイクロトロンのシール（真空）バルブ、自動包装機のシール、空気中の亜硫酸ガス、塩素ガス分析用ポンプのダイアフラム（公害測定器）等に用いられる。
【００５４】
電気分野では、具体的には、新幹線の絶縁油キャップ、液封型トランスのベンチングシール等として用いられる。
【００５５】
燃料電池分野では、具体的には、電極、セパレーター間のシール材や水素・酸素・生成水配管のシール等として用いられる。
【００５６】
電子部品分野では、具体的には、放熱材原料、電磁波シールド材原料、コンピューターのハードディスクドライブのガスケット等に用いられる。
【００５７】
現場施工型の成形に用いることが可能なものとしては特に限定されず、例えばエンジンのオイルパンのガスケット、磁気記録装置用のガスケット、クリーンルーム用フィルターユニットのシーリング剤等があげられる。
【００５８】
また、磁気記録装置（ハードディスクドライブ）用のガスケット、半導体製造装置やウェハー等のデバイス保管庫等のシーリング材等のクリーン設備用シール材に特に好適に用いられる。
【００５９】
さらに、耐薬品性、ガス低透過性、難燃性等の特性を活かし、燃料電池セル電極間やその周辺配管等に用いられるパッキン等の燃料電池用のシール材、リチウムイオン電池用のシール材等にも特に好適に用いられる。
【実施例】
【００６０】
つぎに実施例をあげて本発明を具体的に説明するが、本発明はこれらの実施例のみに限定されるものではない。
【００６１】
製造例１
（シアノ基含有パーフルオロエラストマーの合成）
着火源をもたない内容積３ｍＬのステンレススチール製オートクレーブに、純水１Ｌおよび式：
【化５】
2008296549.tif 000006
に示す乳化剤を１０ｇ、ｐＨ調整剤としてリン酸水素二ナトリウム・１２水塩０．０９ｇを仕込み、系内を窒素ガスで充分に置換し脱気したのち、６００ｒｐｍで撹拌しながら、５０℃に昇温し、テトラフルオロエチレン（ＴＦＥ）とパーフルオロ（メチルビニルエーテル）（ＰＭＶＥ）の混合ガス（ＴＦＥ／ＰＭＶＥ＝２５／７５モル比）を、内圧が０．７８ＭＰａ・Ｇになるように仕込んだ。ついで、過硫酸アンモニウム（ＡＰＳ）の５２７ｍｇ／ｍＬの濃度の水溶液１０ｍＬを窒素圧で圧入して反応を開始した。
【００６２】
重合の進行により内圧が、０．６９ＭＰａ・Ｇまで降下した時点で、ＣＦ2＝ＣＦＯＣＦ2ＣＦ（ＣＦ3）ＯＣＦ2ＣＦ2ＣＮ（ＣＮＶＥ）３ｇを窒素圧にて圧入した。ついで圧力が０．７８ＭＰａ・Ｇになるように、ＴＦＥを４．７ｇおよびＰＭＶＥ５．３ｇをそれぞれ自圧にて圧入した。以後、反応の進行にともない同様にＴＦＥ、ＰＭＶＥを圧入し、０．６９〜０．７８ＭＰａ・Ｇのあいだで、昇圧、降圧を繰り返すと共に、ＴＦＥとＰＭＶＥの合計量が７０ｇ、１３０ｇ、１９０ｇおよび２５０ｇとなった時点でそれぞれＣＮＶＥ３ｇを窒素圧で圧入した。
【００６３】
重合反応の開始から１９時間後、ＴＦＥおよびＰＭＶＥの合計仕込み量が、３００ｇになった時点で、オートクレーブを冷却し、未反応モノマーを放出して固形分濃度２１．２質量％の水性分散体１３３０ｇを得た。
【００６４】
この水性分散体のうち１１９６ｇを水３５８８ｇで希釈し、３．５質量％塩酸水溶液２８００ｇ中に、撹拌しながらゆっくりと添加した。添加後５分間撹拌した後、凝析物をろ別し、得られたポリマーをさらに２ｋｇのＨＣＦＣ−１４１ｂ中にあけ、５分間撹拌し、再びろ別した。この後このＨＣＦＣ−１４１ｂによる洗浄、ろ別の操作をさらに４回繰り返したのち、６０℃で７２時間真空乾燥させ、２４０ｇのニトリル基含有エラストマーを得た。
【００６５】
19Ｆ−ＮＭＲ分析の結果、この重合体のモノマー単位組成は、ＴＦＥ／ＰＭＶＥ／ＣＮＶＥ＝５６．６／４２．３／１．１モル％であった。
【００６６】
（パーフルオロエラストマー組成物の調製）
製造例１で得られたニトリル基を含有するパーフルオロエラストマーとジャーナル・オブ・ポリマー・サイエンスのポリマー・ケミストリー編、Ｖｏｌ.２０、２３８１〜２３９３頁（１９８２）に記載の方法で合成した架橋剤である２，２−ビス［３−アミノ−４−（Ｎ−フェニルアミノ）フェニル］ヘキサフルオロプロパンとカーボンブラック（Ｃａｎｃａｒｂ社製  Ｔｈｅｒｍａｘ  Ｎ−９９０）とを重量比１００／０．８／２０（質量部）で、オープンロールにて混合した。
【００６７】
（パーフルオロエラストマー塗料の調製）
製造例１で得られたパーフルオロエラストマー組成物を、溶剤のパーフルオロへキサンに溶解させ、固形分濃度が１０質量％のパーフルオロエラストマー塗料を調製した。
【００６８】
実施例１
ＴＦＥ／ＰＡＶＥ共重合体樹脂（ＰＦＡ）（ダイキン工業株式会社製  ネオフロンＰＦＡ  ＡＰ−２１０）をヒートプレスを用いて３８０℃で溶融させた後に水冷する方法で、厚さが２ｍｍのシート状成形体を得た。続けてその表面に、製造例１で得たパーフルオロエラストマー塗料を刷毛で塗布し、６０℃で３０分間風乾した後に２００℃で３０分間、加熱し架橋させ、表面にパーフルオロエラストマー塗膜を有するＰＦＡシートを得た。こうして得られた塗膜の厚さは０．０３ｍｍであった。
【００６９】
得られたパーフルオロエラストマー塗膜を有するＰＦＡシートについて、つぎのシール漏れ試験を行った。結果を表１に示す。
【００７０】
（シール漏れ試験）
装置：
図１に模式図として示す試験装置を用いて行う。図１において、１は成形品のサンプル（直径３０ｍｍの円盤状に打抜かれている）であり、フッ素樹脂成形品２とエラストマー塗膜３とからなる。サンプル１は塗膜３を下向きにステンレススチール（ＳＵＳ３０４）上板４と下板５で挟まれている。下板５の中央部には直径２０ｍｍの孔６が開けられており、上板４上には重り７が置かれている。孔６は、圧力計８を介して空気加圧器（図示されていない）に接続されている。
【００７１】
方法：
成形品サンプルを、塗膜を下向きに下板の孔を塞ぐように置き、さらに上板を重ね、さらに重りを載せる。孔に空気圧をかけ、徐々に圧力を上げていき、下板とサンプルとの間で空気が漏れ始めた（シール漏れした）ときの空気圧（ＭＰａ）を測定する。サンプルにかかる荷重（上板＋重り）を４ｋｇから２ｋｇずつ重くし、２２ｋｇ荷重まで測定する。
【００７２】
実施例２
ＰＦＡに代えて、ＴＦＥ／ＨＦＰ（テトラフルオロエチレン／ヘキサフルオロプロピレン）共重合体樹脂（ＦＥＰ）（ダイキン工業株式会社製  ネオフロンＦＥＰ  ＮＰ−４０）を用いた以外は、実施例１と同じ方法で表面にパーフルオロエラストマー塗膜を有するＦＥＰシートを得た。こうして得られた塗膜の厚さは０．０３ｍｍであった。
【００７３】
得られたパーフルオロエラストマー塗膜を有するＦＥＰシートについて、実施例１と同様にしてシール漏れ試験を行った。結果を表１に示す。
【００７４】
比較例１
実施例１で用いたＰＦＡ（ダイキン工業株式会社製  ネオフロンＰＦＡ  ＡＰ−２１０）をヒートプレスを用いて３８０℃で溶融させた後に水冷する方法で、厚さが２ｍｍのシート状成形体を得た。
【００７５】
得られたＰＦＡシートについて、実施例１と同様にしてシール漏れ試験を行った。結果を表１に示す。
【００７６】
比較例２
実施例２で用いたＦＥＰ（ダイキン工業株式会社製  ネオフロンＦＥＰ  ＮＰ−４０）を用いた以外は、比較例１と同じ方法で厚さ２ｍｍのシート状成形体を得た。
【００７７】
得られたＦＥＰシートについて、実施例１と同様にしてシール漏れ試験を行った。結果を表１に示す。
【００７８】
【表１】
2008296549.tif 000007
【図面の簡単な説明】
【００７９】
【図１】シール漏れ試験装置の模式図である。
【符号の説明】
【００８０】
１  サンプル
２  フッ素樹脂成形品
３  エラストマー塗膜
４  上板
５  下板
６  孔
７  重り
８  圧力計
【図１】
2008296549.tif 000010